FR 2677800 A1 19921218 FR 9107283 A 19910614 MATERIAU SOLIDE CONDUCTEUR IONIQUE, A PARTIR D'UN POLYMERE ET D'UN SEL DE CATION ALCALIN, APPLICATION COMME ELECTROLYTE. L'invention concerne des matériaux solides conducteurs ioniques, susceptibles d'être utilisés comme électrolytes. Plus précisément, elle a pour objet des matériaux constitués à partir de solutions solides de polymères et de sels de métaux alcalins, tels que des sels de lithium, présentant une conductivité ionique suffisante pour les employer en tant qu'électrolyte dans des vitrages él- ectrochromes, c'est-à-dire dans des vitrages dont la transmission lumineuse est modifiable sous l'action d'une25 différence de potentiel de par la présence d'une couche d'un matériau électrochrome, tel que l'oxyde de tungstène W 03, ayant la particularité de changer de coloration sous l'effet d'une insertion réversible de cations. Il est désormais bien connu d'associer des sels de métaux alcalins à une matrice polymère basique présentant des hétéroatomes tels que l'oxygène comme le poly(oxyde d'éthylène) (POE), ou l'azote, comme la poly(éthylène imine) (PEI) La conduction ionique du matériau ainsi constitué est obtenue par dissociation du sel, le cation35 étant solvaté par l'intermédiaire des doublets électroni- ques libres des hétéroatomes de polymère, l'anion quant à lui étant selon divers auteurs solvaté par le polymère via des liaisons hydrogènes (M B Armand, Annual Review of Materials Science 1986 16 245:261). d. Jusqu'à présent, les travaux les plus nombreux ont porté sur des électrolytes à base de poly(oxyde d'éthylène) (POE), qui ont l'avantage de procurer des conductivités ioniques relativement élevées Néanmoins, ce critère de la conductivité ionique n'est pas le seul à prendre en compte lors de la sélection d'un matériau macromoléculaire. Il est par exemple souhaitable que le polymère soit conducteur aux températures de travail envisagées, ce qui dans le cas d'un système électrochrome suppose une bonne10 conduction à température ambiante Or, il est connu que les polymères ici étudiés ne sont conducteurs que s'ils pré- sentent une structure amorphe, c'est-à-dire désorganisée, structure la plus apte à dissocier et à solvater le sel. Toute amorce de cristallisation fait augmenter l'énergie de15 cohésion du polymère et a des conséquences néfastes sur la conductivité ionique du matériau. Une telle structure amorphe n'est obtenue qu'en se plaçant à une température supérieure à la température de transition vitreuse Tg qui doit donc être la plus basse20 possible Par ailleurs, à cette structure amorphe vient s'ajouter la nécessité d'un comportement élastique utile à la conductivité ionique car favorisant la flexibilité, la mobilité des segments de polymère Il facilite également la mise en oeuvre du matériau final Il peut être par ailleurs25 noté que cette caractéristique est d'autant plus difficile à appréhender que la valeur de Tg peut évoluer en fonction de la quantité de sel solvaté dans le polymère, et doit donc se maintenir à un chiffre bas aux concentrations usuelles de sel ajouté.30 D'autre part, indépendamment de la température de fonctionnement, il est souhaitable que le polymère présente à température ambiante, une plasticité suffisante pour être incorporé en couche mince avec une bonne adhérence aux au- tres couches du système.35 Dans le cas du POE, une conductivité ionique de 10-5 ohm-' cm-', valeur jugée communément minimale pour faire jouer au matériau un rôle d'électrolyte, n'est obtenue que si le matériau est porté à une température supérieure à 800 C, comme préconisé dans le brevet FR-2 442 514. 3 Cependant, si chauffer à des températures supérieures à 800 C est admissible pour des applications dans des généra- teurs électrochimiques, il n'en est pas systématiquement de même dans le cas des vitrages électrochromes o les autres 5 couches du système peuvent être endommagées. D'autre part, soumettre une couche de polymère à de si hautes températures peut entraîner son vieillissement ac- céléré et une dégradation de sa tenue mécanique. Dans le cas du PEI, il a été proposé (C S Harris, Ma- cromolecules 1987 20: 1778-1781) pour améliorer le carac- tère amorphe et flexible de la poly(éthylène imine) PEI d'utiliser non plus de la PEI linéaire, mais de la PEI ra- mifiée, également appelée "branchée" (BPEI), celle-ci pré- sentant une certaine proportion relative d'atomes d'azote15 primaires, secondaires et tertiaires Cependant, pour at- teindre des conductivités supérieures ou égales à 10- ohm-' cm-', il faut amener ce polymère à 900 C, température a priori trop élevée à la fois pour que le polymère lui-même et pour les autres couches du système20 électrochrome De plus, l'étude se limite au cation Na+, alors que dans l'état actuel de la technique, les systèmes électrochromes sont basés sur l'insertion réversible, par certains matériaux, soit de protons, soit de cations li- thium Li', et non de cations sodium Na.25 Les auteurs de la présente invention ont cherché à tirer avantage de ce caractère amorphe et flexible des ma- tériaux constitués d'une solution solide de BPEI et de sel de lithium, à basse température, notamment à des tempéra- tures proches de l'ambiante, tout en améliorant la conduc-30 tivité ionique pour permettre son emploi comme électrolyte, notamment dans un système électrochrome. L'invention consiste à associer en solution solide un polymère en poly(éthylène imine) branchée (BPEI) et un sel de métal alcalin tel que le cation lithium Li', et à35 ajuster la proportion de ces deux constituants de manière à ce que le rapport N/Li' du nombre d'atomes d'azote compris dans la BPEI sur celui des cations Li' provenant du sel soit compris entre 16 et 25, de préférence entre 18 et 22, et plus particulièrement d'environ 20, ceci afin d'obtenir 4 une conductivité ionique optimisée On précise que ce nom- bre d'atomes d'azote N est en fait calculé à partir de la formule moyenne de la BPEI, c'est-à-dire (-CH 2-CH 2-NH), ce qui revient à dire que le rapport N/Li' correspond au nom- 5 bre moyen de motifs de répétition de la BPEI sur le nombre de cations lithium. Les auteurs de l'invention ont en effet étudié l'évo- lution de la conductivité ionique du matériau ainsi cons- titué, en fonction à la fois de la concentration en sel et10 de la température Ils ont alors montré que le maximum de conductivité est atteint, soit 10-6 ohm-' cm-' à 250 C et 3,3 10-5 ohm -' cm à 600 C pour une concentration en sel assez faible, correspondant au rapport N/Li' d'environ 20, la valeur de 600 C étant assez modérée pour être envisagea-15 ble dans un système électrochrome. Autrement dit, au délà d'une certaine concentration en sel, le nombre de porteurs de charge semble non seulement stagner mais aussi diminuer, le sel ajouté "neutralisant" le sel déjà solubilisé.20 Il est à noter également que, comme les exemples ci-dessous le montreront, les valeurs de Tg de la BPEI seule et de la BPEI en présence du sel sont très basses, notamment pour ce rapport N/Li' de 20, ce qui donne au ma- tériau un caractère nettement amorphe élastique dès la25 température ambiante, facteur extrêmement favorable pour l'application visée. Une variante de l'invention, qui permet d'abaisser encore cette valeur de Tg et d'augmenter très sensiblement la conductivité ionique du matériau, consiste à ajouter aux30 deux constituants précédents, c'est-à- dire à la BPEI et au sel de lithium, un plastifiant de la BPEI Tout plastifiant usuel pour cette catégorie de polymère se révèle approprié dans le cadre de l'invention, les auteurs ayant obtenu des résultats satisfaisants avec du poly(éthylène glycol) (PE-35 G), de masse molaire inférieure à 600 et notamment d'envi- ron 400. De manière très avantageuse, l'addition de plastifiant permet d'accroître la concentration en sel, l'optimisation du rapport N/Li' étant obtenue pour des valeurs comprises entre 4 et 12, de préférence entre 6 et 10 et plutôt d'en- v iron 8 A noter que ces valeurs ont été sélectionnées après optimisation également de la proportion du plastifiant, et notamment du PEG, par rapport à la BPEI. 5 Dans le cas du PEG, on exprime cette proportion par un pourcentage (% PEG) qui correspond au rapport du nombre de motifs (O-CH,-CH 2) du PEG sur le nombre global des motifs (O-CH 2-CH 2) du PEG et (CH 2-CH 2-NH) de la BPEI Ce pourcen- tage de PEG est avantageusement choisi entre 20 et 60 %, de préférence d'environ 50 %. Ainsi, en optimisant à la fois le rapport N/Li+ aux alentours de 8 et la proportion de PEG (% PEG) vers 50 %, on atteint soit des conductivités beaucoup plus élevées, notamment égales à 10 ohm-' cm-' à 60 WC, soit des con-15 ductivités plus modérées mais à température ambiante cette fois: le matériau présente une conductivité de 10-5 ohm cm-' à 251 C. On a donc ainsi mis en évidence le rôle primordial d'un plastifiant sur la conductivité du matériau Ce plastifiant pourrait en fait agir sur deux plans Il joue- rait tout d'abord son rôle fondamental en abaissant encore les valeurs de Tg et en favorisant une meilleure dynamique des chaînes de la BPEI, mais il est aussi possible qu'il intervienne également directement par l'intermédiaire de25 ses atomes d'oxygène dans le cas du PEG sur la solvatation des cations Li' Ceci expliquerait pourquoi le matériau présente une conductivité améliorée à très forte concen- tration en sel alcalin, alors que, sans le plastifiant, de telles concentrations ne sont pas favorisées car elles dé-30 passent en quelque sorte la capacité de solvatation du po- lymère, les anions et cations du sel risquant de s'amal- gamer en paires ou agglomérats neutres, et cristallins de compris entre 1/2/1 et 1/1,33/1. Cette variante avec un plastifiant facilite grandement la mise en oeuvre du matériau sous forme de couches minces, et notamment permet une meilleure adhérence de ces couches dans un empilement type électrochrome. La BPEI préférée, dans le cadre de l'invention a une masse molaire comprise entre 50000 et 60000 et un rapport 6 de ses nombres d'azotes primaires/secondaires/tertiaires compris entre 1/2/1 et 1/1,33/1. De plus, l'anion du sel de lithium est de préférence choisi parmi les anions suivants: l'anion trifluorométhane sulfonate CF 3503-, l'anion perchlorate C 1 l O-, l'anion thi- ocyanate SCN et l'anion tétrafluoroborate BF 4-. Le mode de préparation, l'analyse et les résultats de différents exemples de réalisation de l'invention vont maintenant être décrits à l'aide des graphes 1 à 6, qui10 figurent sur les 3 planches annoncées à ce mémoire et qui permettent de préciser la portée et les avantages de l'in- vention. Les exemples 1 à 12 suivants concernent, pour les six premiers, des matériaux à base de BPEI et du sel de lithium Li CF 3 SO 3, et pour les six derniers, des matériaux simi- laires mais dans lesquels la BPEI est plastifiée par du PEG La formule générale des matériaux selon l'ensemble des exemples est donc la suivante: ( 1-y) BPEI, (x) Li CF 35 O 3, (y) PEG. x désigne le rapport N/Li+ c'est-à-dire le nombre de cation Li' par motif moyen (-CH 2 CH 2 NH-) de la BPEI. y caractérise la proportion de motifs ether oxyde (-CH 2 CH 2 O-) constitutifs du PEG Ainsi défini, y est com- pris entre O et 1. Les caractéristiques des produits utilisés sont les suivantes: la poly(éthylène imine) branchée BPEI provient de la so- ciété Aldrich Elle a une masse moléculaire moyenne com- prise entre 50000 et 60000 à 50 % en poids dans l'eau I 130 s'agit d'un polymère branché dans lequel la proportion d'amine primaire, secondaire et tertiaire est estimée à 1/1,33/1 voire 1/2/1; sa viscosité est très élevée Amor- phe à température ambiante, il présente une température de transition vitreuse (Tg) de -47 C La conductivité ionique35 du polymère pur est d'environ 10-9 ohm'- cm le poly(éthylène glycol) PEG 400 provient de la société Fluka Sa masse moléculaire moyenne est comprise entre 380 et 420 Présentant un point de fusion compris entre 1 et m Pa s. le trifluoromethane sulf onate de lithium Li CF, SO, est commercialisé par la société Aldrich. Dans tous les exemples, les étapes du procédé d'éla- boration des matériaux sont au nombre de trois. Tout d'abord, chacun des produits sus mentionnés doit être fortement déshydraté avant le mélange La BPEI en so- lution aqueuse ainsi que le sel Li CF 3 SO_ 3 sont déshydratés sous un vide inférieur à 10 mtorr, à 600 C pour la BPEI, à10 1501 C pour le sel, et ce, pendant 72 heures Le PEG quant à lui est stocké sur tamis moléculaire ( 4 A) pendant au mi- nimum une semaine avant utilisation, afin de présenter moins de 200 ppm d'eau. Puis le sel est ajouté à la BPEI pure en boîte à gants sous flux d'argon La quantité de sel est ajustée en fonc- tion de la concentration désirée Du méthanol commercial à moins de 300 ppm d'eau est ajouté en raison de 15 cm' pour 5 g environ de produit La solution est agitée jusqu'à homogénéisation totale A ce stade, et pour les mélanges plastifiés (y = 0), le PEG est ajouté en des proportions ad hoc et la solution est agitée de nouveau. Enfin, les mélanges sont déshydratés par chauffage sous vide ( 600 C maximum sous moins de 10 mtorr de pression pendant 72 heures) Les produits sont conservés dans une25 boîte sèche sous flux d'argon. On précise que cette technique est facilement appli- cable à tous les sels de lithium usuels, dans la mesure o le polymère et le sel ont un solvant commun De même, d'autres plastifiants équivalents au PEG peuvent être in-30 corporés à la place de celui-ci à la BPEI. EXEMPLES 1 A 6 Cette première série de matériaux a été réalisée à base de BPEI et de Li CF 3 SO 3 Le tableau ci-dessous indique, pour chaque matériau final, le rapport N/Li' choisi et la35 valeur de transition vitreuse Tg mesurée en degrés centi- grades. A titre d'illustration du procédé d'élaboration pré- cédemment décrit, il est indiqué que, dans le cas de l'exemple 5 o le rapport N/Li' est égal à 20, on ajoute à 8,714 grammes de BPEI séchée, 1,58 gramme de Li CF 3503 et environ 15 cm 3 de méthanol. ___________________________________________________________ Exemples| 1 2 3 4 5 6 BPEI seule _ N/Li+ 8 14 16 18 20 25 __ Tg | -4,8 -26, 1 -26,6 -34,8 36,1 -47 __________________________________________________________ Si ce tableau montre, de façon assez prévisible, une augmentation de la valeur de Tg avec une augmentation de la concentration en sel, celle- ci reste cependant nettement en dessous de O C, et même de -30 C pour les exemples 4 et 6 qui s'avèrent les meilleurs conducteurs ioniques.15 On mesure ensuite la conductivité des exemples 1 à 6 dans une gamme de températures allant d'environ 20 à 80 C, ce qui conduit aux graphes 1 et 2 de la planche 1: le graphe 1 indiquant l'évolution du logarithme de la conduc- tivité (en ohm-' cm-') en fonction du rapport N/Li+ à dif-20 férentes températures T ( C), le graphe 2 indiquant l'évo- lution du même logarithme en fonction du facteur 1000/T( K) pour chaque rapport N/Li+. Le premier graphe met ainsi en évidence des courbes dont l'allure est approximativement celle d'une gaussienne, avec un rapport optimum N/Li+ pour chaque palier de tempé- rature Ainsi, dès 60 C, une conductivité supérieure à 10-5 ohm-' cm est obtenue avec les exemples 4, 5, 6, ce que l'on retrouve sous une autre forme au graphe 2 Le meilleur conducteur ionique est l'exemple 5, qui possède un rapport30 N/Li+ de 20, soit une concentration en sel faible. Les spectres infra-rouge de ces six exemples montrent que lorsque la concentration en sel augmente, les bandes de vibration V(NH 2), V(CH 2) et V(C-N) de la BPEI, respective- ment localisées à 3400-3300, 3000-2800 et 1200-1000 cm-1,35 se déplacent, les deux premières vers des nombres d'onde plus grands, la dernière vers des nombres d'onde plus fai- bles Ceci résulte de la modification du réseau du polymè- re, dont les chaînes sont en interaction par l'intermé- diaire de liaisons hydrogène NH N En effet, lorsqu'on 9 ajoute un sel de lithium de formule générale Li+X-, qui, en se dissociant, créé de nouvelles interactions de type Li NH X, l'atome d'azote est alors soumis à la fois à une perte de densité électronique au profit du cation Li+ 5 et à une augmentation de cette densité provenant de la so- lvatation de l'anion par l'intermédiaire de liaisons hy- drogène Le premier effet reste en valeur absolue plus grand que le second pour les anions X suivants: SCN-, CF 3 SO 3-, C 104-.10 On peut observer sur les spectres la solvatation du lithium Li+, par une large bande d'absorption vers 480 cm-'. Pour des concentrations de sel correspondant à des rapports N/Li+ inférieurs à 10, une nouvelle bande d'ab- sorption apparaît vers 450 cm-', attribuable à l'apparition de paires ioniques et d'aggrégats ioniques provenant du sel non dissocié donc neutres, et freinant la conductivité io- nique de l'ensemble. EXEMPLES 7 A 12 20 Une deuxième série de matériaux a été réalisée, qui sera comparée à la première Est ajouté cette fois à la BPEI et au sel Li CF 3 SO 3 un plastifiant: le PEG 400. Le tableau ci-dessous indique pour chacun des exemples le rapport N/Li+, qui, ici, s'échelonne de 4 à 20, et la proportion de PEG par rapport à la BPEI (% PEG). A titre indicatif, un matériau tel que celui de l'exemple 7, c'est-à-dire ayant un rapport N/Li+ de 4 et un % PEG de 50 %, est obtenu en ajoutant à 6,062 grammes de polymère BPEI séchée 5,50 grammes de Li CF 3 SO 3 et environ 15 cm 3 de méthanol La solution contient alors 0, 141 motif de BPEI Puis, à 4 cm 3 de cette solution, on ajoute 0,0376 motif de PEG, soit 1,733 gramme afin d'obtenir finalement la proportion de PEG de 50 % recherchée. ___________________________________________________________ Exemples 7 8 9 10 11 12 àIà N/Li+ | 4 8 12 12 20 20 % PEG I 50 % 50 % 30 % 50 % 30 % 50 % ___________________________________________________________ Les graphes 3, 4, 5, 6 des figures 2 et 3 indiquent le logarithme de la conductivité en ohm-2 cm-' de ces maté- riaux en fonction de la température, représentée par 1000/T(OK), en comparaison avec des matériaux présentant le même rapport N/Li', mais sans plastifiant, comme dans la première série. Plusieurs constatations se dégagent de la lecture de ces graphes: tout d'abord, en regardant l'évolution de la conductivité ionique en fonction uniquement du rapport10 N/Li', on note que, comme dans le cas de la première série, il existe un rapport optimum, au-delà et en-deça duquel la conductivité chute Mais cette fois, ce maximum se situe à un rapport N/Li' de 8, correspondant à l'exemple 8, c'est- à-dire à une concentration en sel de lithium beaucoup plus élevée que dans le cas de la première série. Cependant, dans tous les cas, à rapport N/Li' égal, la conductivité ionique du matériau est grandement améliorée lorsque la BPEI est plastifiée, ce qui ressort très clairement des graphes 3 à 6 qui indiquent également les20 valeurs de conductivité des mêmes matériaux, mais dépourvus de plastifiant (O % PEG>. En outre, les graphes 5 et 6 correspondant aux exem- ples 9 à 12 permettent de mettre en évidence, à rapport N/Li' identique, l'influence de la proportion de PEG sur la25 conductivité ionique, modeste ou non suivant la température à laquelle on place la matériau. On retient surtout qu'avec un matériau du type de l'exemple 8, c'est-àdire ayant un rapport N/Li+ et une proportion de PEG de 50 %, on obtient une conductivité io-30 nique d'au moins 10-Q ohm-' cm-' à une température de 600 C, c'est-à-dire une excellente conductivité ionique à une température modérée parfaitement envisageable, ainsi qu'une conductivité d'au moins 10-5 ohm-' cm-' à température am- biante.35 L'utilisation d'un plastifiant de la BPEI, et notam- ment du PEG, favorise donc de manière très importante la conductivité ionique du matériau, probablement à la fois en diminuant considérablement sa température de transition vitreuse et en participant lui-même à la solvatation des 11 cations Li'. A noter toutefois que des proportions trop importantes de PEG, notamment supérieures à 50 % ne sont pas souhaita- bles car alors la tenue mécanique du matériau est fortement 5 dégradée et il n'est plus filmogène, ce qui écarte des ob- jectifs de l'invention dont un des but est de mettre au point un électrolyte parfaitement solide et maniable. Les solutions solides préparées selon l'invention, suivant les exemples 1 à 12 et tout particulièrement 7 à 12, trouvent, en raison de leur conductivité ionique dans une gamme de températures "raisonnables" et de leur faci- lité de mise en oeuvre, des applications à titre d'élec- trolytes dans tous les dispositifs générateurs électrochi- miques.15 Une application plus particulièrement visée par l'in- vention concerne leur emploi comme électrolyte dans des vitrages électrochromes, tels que ceux détaillés dans le brevet FR-2 639 441 et qui sont essentiellement obtenus de la manière suivante: entre deux substrats en verre, on20 empile successivement une électrode transparente (telle que l'oxyde d'indium dopé à l'étain), un matériau électrochrome à insertion réversible de Li' (comme l'oxyde de tungstène W 03), un électrolyte, une contre-électrode présentant éventuellement aussi des propriétés électrochromes (comme un mélange d'oxydes de nickel), et de nouveau une électrode transparente similaire à la première. REVENDICATIONS 1 Matériau solide conducteur ionique constitué à partir de poly(éthylène imine) branchée BPEI et d'un sel de cation alcalin, caractérisé en ce que le cation alcalin est 5 le cation lithium Li' et en ce que le rapport N/Li' du nombre d'atomes d'azote N contenus dans la BPEI sur celui des cations lithium Li+ provenant du sel est compris entre 16 et 25, et de préférence entre 18 et 22. 2 Matériau selon la revendication 1, caractérisé en ce que le rapport N/Li' est environ égal à 20. 3 Matériau solide conducteur ionique constitué à partir de poly(éthylène imine) branchée BPEI, d'un pla- stifiant de la BPEI et d'un sel de cation alcalin, carac- térisé en ce que le cation alcalin est le cation du lithium15 Li' et en ce que le rapport du nombre d'atomes d'azote N contenus dans la BPEI sur celui des cations Li' provenant du sel est compris entre 12 et 4 et de préférence entre 10 et 6. 4 Matériau suivant la revendication 3, caractérisé en ce que le plastifiant de la BPEI est du poly(éthylène gly- col) PEG. Matériau selon la revendication 4, caractérisé en ce que le rapport N/Li+ est environ égal à 8. 6 Matériau selon la revendication 4 ou 5, caractérisé en ce que le PEG a une masse molaire inférieure à 600 et de préférence d'environ 400. 7 Matériau selon l'une des revendications 3 à 6, ca- ractérisé en ce que la proportion du PEG (% PEG> par rap- port à la BPEI est un pourcentage compris entre 20 et 60 %,30 et de préférence d'environ 50 %. S Matériau selon l'une des revendications 1 à 7, ca- ractérisé en ce que la BPEI a une masse molaire moyenne comprise entre 50000 et 60000 présente un rapport de ses nombres d'atomes d'azote primaire/secondaire/tertiaire35 compris entre 1/2/1 et 1/1,33/1. 9 Matériau selon l'une des revendications 1 à 8, ca- ractérisé en ce que l'anion du sel alcalin est choisi parmi l'anion trifluorométhane sulfonate CF 3 SO 3-, l'anion thio- cyanate SCN-, l'anion perchlorate Clo O et l'anion 13 tétrafluoroborate BF 4-. Application du matériau selon l'une des revendi- cations 1 à 9 comme électrolyte dans des systèmes électro- chromes. 5 3 O